СЫРЬЕВАЯ СМЕСЬ ДЛЯ ИЗГОТОВЛЕНИЯ ПЕНОБЕТОНА
CRUDE MIXTURE FOR MAKING FOAMED CONCRETE

Изобретение относится к производству ячеистых бетонов, в частности пенобетонов.
Известна сырьевая смесь для изготовления пенобетона, содержащая, мас.%: цемент 35,0-39,0; мелкозернистый заполнитель (зола ТЭС) 35,0-39,0; пенообразователь (смола воздухововлекающая экстракционно-канифольная) 0,11-0,17; карбоксиметилцеллюлоза 0,05-0,07; суперпластификатор С-3 0,4-1,4; вода - остальное [1].
Задача изобретения состоит в повышении прочности изделий из пенобетона.
2
2
Технический результат достигается тем, что сырьевая смесь для изготовления пенобетона, включающая цемент, мелкозернистый заполнитель, смолу воздухововлекающую экстракционно-канифольную, карбоксиметил-целлюлозу, суперпластификатор С-3, воду, дополнительно содержит кормовую патоку, а в качестве цемента - портландцемент, в качестве мелкозернистого заполнителя - кварцевый песок и дополнительно молотый кварцевый песок с удельной поверхностью 4000-5000 см/г при следующем соотношении компонентов, мас.%: портландцемент 35,0-39,0; кварцевый песок 6,0-8,0; молотый кварцевый песок с удельной поверхностью 4000-5000 см/г 21,07-25,69; смола воздухововлекающая экстракционно-канифольная 0,2-0,25; карбоксиметилцеллюлоза 0,01-0,02; суперпластификатор С-3 0,6-1,0; кормовая патока 0,06-0,1; вода 30,0-33,0.
Составы сырьевой смеси для изготовления пенобетона приведены в таблице.
Для приготовления сырьевой смеси подготавливают и дозируют сырьевые компоненты: портландцемент, кварцевый песок, молотый кварцевый песок, смолу воздухововлекающую экстракционно-канифольную, карбоксиметилцеллюлозу, суперпластификатор С-3, воду, кормовую патоку.
Компоненты
Содержание, мас.%
состав № 1
состав № 2
состав № 3
Портландцемент
35,0
37,0
39,0
Кварцевый песок
8,0
7,0
6,0
Смола воздухововлекающая экстракционно-канифольная
0,2
0,22
0,25
Карбоксиметилцеллюлоза
0,01
0,01
0,02
Суперпластификатор С-3
1,0
0,8
0,6
Кормовая патока
0,1
0,08
0,06
Молотый кварцевый песок с удельной поверхностью 4000-5000 см<sup>2</sup>/г
25,69
23,39
21,07
Вода
30,0
31,5
33,0
Прочность пенобетона на сжатие, МПа
не менее 6
не менее 6
не менее 6
2
В пеногенераторе взбивают пену из смеси смолы воздухововлекающей экстракционно-канифольной с водой. Смешение всех компонентов смеси осуществляют в шнековом смесителе, в который сначала подают сухие компоненты: портландцемент, кварцевый песок, молотый (удельная поверхностью 4000-5000 см/г) кварцевый песок, а затем приготовленную пену, карбоксиметилцеллюлозу, суперпластификатор С-3, кормовую патоку. Из смесителя приготовленную смесь равномерно распределяют по площади предварительно смазанных маслом металлических форм и подают на тепловлажностную обработку, которую проводят по режиму 3+9+3 ч при температуре изотермической выдержки 90°С. Затем готовые изделия извлекают из форм и транспортируют на склад.
Суперпластификатор С-3 представляет собой смесь нейтрализованных едким натром полимерных соединений разной относительной молекулярной массы, получаемых при конденсации сульфокислот нафталина с формальдегидом, и технических лигносульфонатов - ТУ 254-1298281-031-90.
Источник информации
1. Патент №2237041 РФ, С04В 38/10, 2003.